(57)【要約】【課題】  長時間あるいは繰り返しの熱履歴を経過しても、黄色度の増加が抑制され、かつ靭性などの機械物性が優れたポリアミド樹脂組成物およびその製造方法を提供。【解決手段】  一般式ＡX ＢY Ｏ2 （Ａは周期律表第１族金属元素あるいはＣｕ、Ａｇ、Ｐｔのいずれかから選ばれる。ＢはＡｌ、Ｆｅ、Ｔｅ、Ｔｉ、Ｓｃ、Ｉｎ、Ｙ、Ｎｉ、Ｃｏ、Ｃｒ、Ｍｎ、Ｇａ、Ｒｈのいずれかから選ばれる。また０＜Ｘ＜４および０＜Ｙ＜２である。）で示される金属化合物、および酸成分からなる金属化合物水溶液を、ポリアミド原料あるいはポリアミド溶融物の少なくとも一つに配合するポリアミド樹脂組成物を製造する方法であって、該金属化合物水溶液の金属化合物濃度が０．０１〜１０重量％でありかつ酸成分の含有量が金属化合物１００重量部に対して１０〜１００００重量部であることを特徴とするポリアミド樹脂組成物の製造方法。【選択図】  なし【特許請求の範囲】
【請求項１】
一般式ＡX ＢY Ｏ2 （Ａは周期律表第１族金属元素あるいはＣｕ、Ａｇ、Ｐｔのいずれかから選ばれる。ＢはＡｌ、Ｆｅ、Ｔｅ、Ｔｉ、Ｓｃ、Ｉｎ、Ｙ、Ｎｉ、Ｃｏ、Ｃｒ、Ｍｎ、Ｇａ、Ｒｈのいずれかから選ばれる。また０＜Ｘ＜４および０＜Ｙ＜２である。）で示される金属化合物、および酸成分からなる金属化合物水溶液を、ポリアミド原料あるいはポリアミド溶融物の少なくとも一つに配合するポリアミド樹脂組成物を製造する方法であって、該金属化合物水溶液の金属化合物濃度が０．０１〜１０重量％でありかつ酸成分の含有量が金属化合物１００重量部に対して１０〜１００００重量部であることを特徴とするポリアミド樹脂組成物の製造方法。
【請求項２】
金属化合物水溶液をポリアミド原料あるいはポリアミド溶融物の少なくとも一つに配合した後、析出する金属化合物の重量平均粒子径が１０μｍ以下であることを特徴とする請求項１記載のポリアミド樹脂組成物の製造方法。
【請求項３】
金属化合物水溶液をポリアミド原料あるいはポリアミド溶融物の少なくとも一つに配合した後、析出する金属化合物の最大粒子径が１００μｍ以下であることを特徴とする請求項１又は２に記載のポリアミド樹脂組成物の製造方法。
【請求項４】
ポリアミド１００重量部に対して、金属化合物の含有量が０．００１〜１００重量部であり、かつ分散している金属化合物の最大粒子径が１００μｍ以下でありかつ重量平均粒子径が１０μｍ以下であることを特徴とする請求項１から３のいずれかに記載のポリアミド樹脂組成物の製造方法。
【請求項５】
金属化合物がＡX ＡｌY Ｏ2 で（Ａは周期律表第１族金属元素である。また０．８≦＜Ｘ／Ｙ≦２．８５）あることを特徴とする請求項１から４のいずれかに記載のポリアミド樹脂組成物の製造方法。
【請求項６】
請求項１から５のいずれかに記載の製造法から得られるポリアミド樹脂組成物。
【発明の詳細な説明】
【技術分野】
【０００１】
本発明は、様々な機械工業部品、電気電子部品などの産業用材料として好適な、熱安定性に優れたポリアミド樹脂組成物およびその製造方法に関するものである。
【背景技術】
【０００２】
ポリアミド樹脂は、種々の熱履歴を受けた場合、熱劣化および酸化劣化が起こり、黄色度が増加したり、分子量が変化したり、靭性や耐久性などの機械物性が低下する。種々の熱履歴とは、重合、溶融混練、成形加工（射出、押出、ブロー、紡糸、フィルムなど）あるいは高温環境での使用などである。該熱履歴での劣化の程度を減少させるために、一般式でＡX ＢY Ｏ2 で表される金属化合物、例えばアルミン酸金属塩を配合したポリアミド樹脂が開示されている例もある（例えば特許文献１〜５参照。）。該技術に従い、本発明者らが検討した結果、アルミン酸金属塩などの一般式でＡX ＢY Ｏ2 で表される金属化合物のうち可溶性の組成やその水溶液をポリアミド原料あるいはポリアミド重合工程で配合すると、金属化合物が析出したりあるいは凝集したりし、熱安定性の改良効果が低いばかりか、靭性などの機械物性が不十分なポリアミド樹脂しか得られないという問題点があることがわかった。
【０００３】
【特許文献１】特開昭４７−０３９１５６号公報
【特許文献２】特開昭４９−１１６１５１号公報
【特許文献３】特開平０１−１０４６５２号公報
【特許文献４】特開２００４−０４３８１２号公報
【特許文献５】特開２００４−０９１７７８号公報
【発明の開示】
【発明が解決しようとする課題】
【０００４】
本発明は、様々な機械工業部品、電気電子部品などの産業用材料として好適な、熱安定性に優れたポリアミド樹脂組成物およびその製造方法に関するものである。より詳細には、従来のポリアミド樹脂に比べ、熱履歴による黄色度の増加が抑制され、かつ靭性などの機械物性が優れたポリアミド樹脂組成物およびその製造方法に関するものである。
【課題を解決するための手段】
【０００５】
本発明者らは、上記本発明課題を解決すべく鋭意検討した結果、酸成分を加えた水溶液に一般式ＡX ＢY Ｏ2 で示される特定金属化合物を溶解させた金属化合物水溶液を、ポリアミド原料あるいはポリアミド溶融物の少なくとも一つに配合しポリアミド樹脂組成物を製造する方法により、上記問題を解決できることを見出した。特に、金属化合物水溶液をポリアミド原料あるいはポリアミド溶融物の少なくとも一つに配合した後、析出した金属化合物の重量平均粒子径が１０μｍ以下、かつ最大粒子径が１００μｍ以下である場合に、その改良効果がより顕著であることを見出し本発明に到った。
【０００６】
すなわち本発明は、
１．一般式ＡX ＢY Ｏ2 （Ａは周期律表第１族金属元素あるいはＣｕ、Ａｇ、Ｐｔのいずれかから選ばれる。ＢはＡｌ、Ｆｅ、Ｔｅ、Ｔｉ、Ｓｃ、Ｉｎ、Ｙ、Ｎｉ、Ｃｏ、Ｃｒ、Ｍｎ、Ｇａ、Ｒｈのいずれかから選ばれる。また０＜Ｘ＜４および０＜Ｙ＜２である。）で示される金属化合物、および酸成分からなる金属化合物水溶液を、ポリアミド原料あるいはポリアミド溶融物の少なくとも一つに配合するポリアミド樹脂組成物を製造する方法であって、該金属化合物水溶液の金属化合物濃度が０．０１〜１０重量％でありかつ酸成分の含有量が金属化合物１００重量部に対して１０〜１００００重量部であることを特徴とするポリアミド樹脂組成物の製造方法、
２．金属化合物水溶液をポリアミド原料あるいはポリアミド溶融物の少なくとも一つに配合した後、析出する金属化合物の重量平均粒子径が１０μｍ以下であることを特徴とする上記１記載のポリアミド樹脂組成物の製造方法、
３．金属化合物水溶液をポリアミド原料あるいはポリアミド溶融物の少なくとも一つに配合した後、析出する金属化合物の最大粒子径が１００μｍ以下であることを特徴とする上記１又は２に記載のポリアミド樹脂組成物の製造方法、
４．ポリアミド１００重量部に対して、金属化合物の含有量が０．００１〜１００重量部であり、かつ分散している金属化合物の最大粒子径が１００μｍ以下でありかつ重量平均粒子径が１０μｍ以下であることを特徴とする上記１から３のいずれかに記載のポリアミド樹脂組成物の製造方法、
５．金属化合物がＡX ＡｌY Ｏ2 で（Ａは周期律表第１族金属元素である。また０．８≦＜Ｘ／Ｙ≦２．８５）あることを特徴とする上記１から４のいずれかに記載のポリアミド樹脂組成物の製造方法、
６．上記１から５のいずれかに記載の製造法から得られるポリアミド樹脂組成物、である。
【発明の効果】
【０００７】
長時間あるいは繰り返しの熱履歴を経過しても、黄色度の増加が抑制され、かつ靭性などの機械物性が優れたポリアミド樹脂組成物およびその製造方法を提供するものであり、多くの成形用途（自動車部品、工業用途部品、電気電子部品、ギアなど）や押出用途（チューブ、棒、フィラメント、フィルム、ブローなど）において好適に利用される。
【発明を実施するための最良の形態】
【０００８】
以下、本発明について詳細に説明する。
本発明のポリアミドは、主鎖中にアミド結合（−ＮＨＣＯ−）を有する重合体であれば特に限定されない。本発明の課題を達成するための好ましいポリアミドは、主鎖中にアミド結合（−ＮＨＣＯ−）を有する重合体であれば特に限定されないが、例えばポリカプロラクタム（ナイロン６）、ポリテトラメチレンアジパミド（ナイロン４６）、ポリヘキサメチレンアジパミド（ナイロン６６）、ポリヘキサメチレンセバカミド（ナイロン６１０）、ポリヘキサメチレンドデカミド（ナイロン６１２）、ポリウンデカメチレンアジパミド（ナイロン１１６）、ポリウンデカラクタム（ナイロン１１）、ポリドデカラクタム（ナイロン１２）、ポリトリメチルヘキサメチレンテレフタルアミド（ナイロンＴＭＨＴ）、ポリヘキサメチレンイソフタルアミド（ナイロン６Ｉ）、ポリノナンメチレンテレフタルアミド（９Ｔ）、ポリヘキサメチレンテレフタルアミド（６Ｔ）、ポリビス（４−アミノシクロヘキシル）メタンドデカミド（ナイロンＰＡＣＭ１２）、ポリビス（３−メチル−アミノシクロヘキシル）メタンドデカミド（ナイロンジメチルＰＡＣＭ１２）、ポリメタキシリレンアジパミド（ナイロンＭＸＤ６）、ポリウンデカメチレンヘキサヒドロテレフタルアミド（ナイロン１１Ｔ（Ｈ））、およびこれらのうち少なくとも２種類の異なるポリアミド成分を含むポリアミド共重合体あるいはこれらの混合物などである。アミド結合の有無は、赤外吸収スペクトル（ＩＲ）で確認することができる。
【０００９】
本発明のポリアミドの分子量は、本発明の課題を達成するという観点から、ＪＩＳ−Ｋ６８１０に従って測定した９８％硫酸中濃度１％、２５℃の相対粘度が、好ましくは１．５〜６．５、より好ましくは１．７〜５．５、更に好ましくは２．０〜４．５である。該範囲を外れると、成形品を作成する場合、成形できないなどの不具合を生じやすい。
本発明のポリアミドに分散する金属化合物は、下記一般式（１）で示される。  
ＡX ＢY Ｏ2     （１）
但し、Ａは周期律表第１族金属元素あるいはＣｕ、Ａｇ、Ｐｔのいずれかから選ばれる。ＢはＡｌ、Ｆｅ、Ｔｅ、Ｔｉ、Ｓｃ、Ｉｎ、Ｙ、Ｎｉ、Ｃｏ、Ｃｒ、Ｍｎ、Ｇａ、Ｒｈのいずれかから選ばれる。また０＜Ｘ＜４および０＜Ｙ＜２である。
これら化合物は、例えば、「第４版、化学実験講座１６、無機化合物、社団法人日本化学会著（平成５年、丸善株式会社発行）」の３２３〜３３６頁に記載されている金属化合物である。中でも本発明の改良効果が高い傾向にあるという観点から、好ましい金属化合物は、上記一般式（１）中のＡが周期律表第１族金属元素であり、Ｂがアルミニウム（Ａｌ）である下記一般式（２）で表されるアルミン酸金属塩である。
ＡX ＡｌY Ｏ2     （２）
但し、Ａは周期律表第１族金属元素である。また、好ましくは０．８≦Ｘ／Ｙ≦２．８５、より好ましくは１≦Ｘ／Ｙ≦２．５、最も好ましくは１．１≦Ｘ／Ｙ≦２．０である。この範囲にすると、本発明の目的である熱履歴による黄色度の増加の抑制や、靭性などがより高く達成できる傾向にある。
【００１０】
本発明のポリアミドに分散する金属化合物の含有量は、ポリアミド１００重量部に対して、金属化合物が好ましくは０．００１〜１００重量部、より好ましくは０．００１５〜５０重量部であり、更に好ましくは０．００１５〜２５重量部であり、最も好ましくは０．００１５〜１０重量部である。上記範囲にすることにより、本発明の目的である熱履歴による黄色度の増加や、靭性などがより高く達成できる傾向にある。
本発明のポリアミドに分散する金属化合物の重量平均粒子径が好ましくは１０μｍ以下であり、より好ましくは８μｍ以下である。また、析出し分散している金属化合物の最大粒子径は好ましくは１００μｍ以下、より好ましくは７５μｍ以下である。ポリアミド中に析出した金属化合物の重量平均粒子径や最大粒子径の測定は、少なくとも５０個の粒子に関して走査型電子顕微鏡（ＳＥＭ）や透過型電子顕微鏡（ＴＥＭ）により観察し半径を求め、その半径から重量換算して求めることができる。ポリアミド中に析出した金属化合物の重量平均粒子径や最大粒子径を上記範囲にすることにより、本発明の目的である熱履歴による黄色度の増加や、靭性などがより高く達成できる傾向にある。
【００１１】
本発明の製造方法は金属化合物と酸成分と含有する金属化合物水溶液を作成し、該水溶液をポリアミド原料あるいはポリアミド溶融物の少なくとも一つに配合する方法である。好ましくは、金属酸化物と酸成分とからなる金属化合物水溶液をポリアミド原料あるいはポリアミド溶融物の少なくとも一つに配合した後、析出する金属化合物の重量平均粒子径が１０μｍ以下となる製造方法である。より好ましく、金属化合物と酸成分とからなる金属化合物水溶液をポリアミド原料あるいはポリアミド溶融物の少なくとも一つに配合した後、析出する金属化合物の最大粒子径が１００μｍ以下となる製造方法である。ここで、ポリアミド溶融物への配合は、ポリアミド重合工程内のポリアミド溶融物であってもかまわないし、溶融混練法などで溶融させたポリアミドであってもかまわない。
【００１２】
本発明者らの検討によれば、上記引用文献３、４および５の従来技術すなわちアルミン酸金属ナトリウムなどの金属化合物をポリアミドに配合する技術の場合、たとえ金属化合物の組成が水に溶解する組成であったとしても、ポリアミド原料あるいはポリアミド溶融物のいずれかの一つに配合した場合、金属化合物が微細かつ均一にポリアミド原料あるいはポリアミド溶融物に分散せず、１００μｍを超える大きな粒子形態になることがわかった。しかしながら、その機能の詳細は不明であるが、酸成分を含有する水溶液にアルミン酸ナトリウムなどの金属化合物を加え均一な水溶液とした後、ポリアミド原料あるいはポリアミド溶融物に配合した場合、金属化合物は析出せず均一に分散する、あるいは析出したとしても特定の粒子径以下に微分散しており、従来技術に比べ、飛躍的に熱履歴による黄色度の増加が抑制され、かつ靭性などの機械物性が優れたポリアミド樹脂組成物が得られることがわかった。
本発明の製造方法のポリアミド原料は、主鎖中にアミド結合（−ＮＨＣＯ−）を有する重合体を製造するために用いられている周知の原料であれば特に限定されないが、重合可能なアミノ酸、重合可能なラクタム、あるいは重合可能なジアミンとジカルボン酸との塩あるいは混合物、および重合可能なオリゴマーを挙げることができる。これら原料は、原料そのもので用いてもかまわないし、水溶液として用いてもかまわない。
【００１３】
本発明の課題を達成するための好ましいポリアミド原料は、例えばポリカプロラクタム（ナイロン６）、ポリテトラメチレンアジパミド（ナイロン４６）、ポリヘキサメチレンアジパミド（ナイロン６６）、ポリヘキサメチレンセバカミド（ナイロン６１０）、ポリヘキサメチレンドデカミド（ナイロン６１２）、ポリウンデカメチレンアジパミド（ナイロン１１６）、ポリウンデカラクタム（ナイロン１１）、ポリドデカラクタム（ナイロン１２）、ポリトリメチルヘキサメチレンテレフタルアミド（ナイロンＴＭＨＴ）、ポリヘキサメチレンイソフタルアミド（ナイロン６Ｉ）、ポリノナンメチレンテレフタルアミド（９Ｔ）、ポリヘキサメチレンテレフタルアミド（６Ｔ）、ポリビス（４−アミノシクロヘキシル）メタンドデカミド（ナイロンＰＡＣＭ１２）、ポリビス（３−メチル−アミノシクロヘキシル）メタンドデカミド（ナイロンジメチルＰＡＣＭ１２）、ポリメタキシリレンアジパミド（ナイロンＭＸＤ６）、ポリウンデカメチレンヘキサヒドロテレフタルアミド（ナイロン１１Ｔ（Ｈ））およびこれらのうち少なくとも２種類の異なるポリアミドを含むポリアミド共重合体あるいはこれらの混合物を形成しうるポリアミド原料である。
【００１４】
本発明の製造方法において、酸成分とともに水溶液の形でポリアミド原料あるいはポリアミド溶融物の少なくとも一つに配合される金属化合物は、下記一般式（１）で示される。
ＡX ＢY Ｏ2     （１）
但し、Ａは周期律表第１族金属元素あるいはＣｕ、Ａｇ、Ｐｔのいずれかから選ばれる。ＢはＡｌ、Ｆｅ、Ｔｅ、Ｔｉ、Ｓｃ、Ｉｎ、Ｙ、Ｎｉ、Ｃｏ、Ｃｒ、Ｍｎ、Ｇａ、Ｒｈのいずれかから選ばれる。また０＜Ｘ＜４および０＜Ｙ＜２である。
これら化合物は、例えば、「第４版、化学実験講座１６、無機化合物、社団法人日本化学会著（平成５年、丸善株式会社発行）」の３２３〜３３６頁に記載されている金属化合物である。中でも本発明の改良効果が高い傾向にあるという観点から、好ましい金属化合物は、上記一般式（１）中のＡが周期律表第１族金属元素であり、Ｂがアルミニウム（Ａｌ）である下記一般式（２）で表されるアルミン酸金属塩である。
ＡX ＡｌY Ｏ2     （２）
但し、Ａは周期律表第１族金属元素である。また、好ましくは０．８≦Ｘ／Ｙ≦２．８５、より好ましくは１≦Ｘ／Ｙ≦２．５、最も好ましくは１．１≦Ｘ／Ｙ≦２．０である。
該Ｘ／Ｙが上記範囲を外れた場合、金属化合物水溶液をポリアミド原料あるいはポリアミド溶融物のいずれかの一つに配合した場合、金属化合物が溶解した形態で微細かつ均一にポリアミド原料あるいはポリアミド溶融物に分散せず、本発明の目的を達成しにくくなるので注意を要する。
【００１５】
本発明の金属化合物水溶液中の金属化合物の濃度は０．０１〜１０重量％であり、好ましくは０．０５〜５重量％であり、より好ましくは０．１〜１重量％である。金属化合物の濃度が０．０１重量％未満の場合には、本発明の黄色度の改良効果が低くなる傾向にあり、また１０重量％を超えた場合には、ポリアミド原料あるいはポリアミド溶融物のいずれか一つに配合した場合、金属化合物が大きな粒子径で析出しやすい傾向にあるため注意を要する。
本発明の酸成分とは、金属化合物と水溶液にした場合、酸成分及び金属化合物のいずれも可溶した水溶液になれば特に限定されない。酸成分は無機酸でも有機酸でもかまわない。その中でも、ポリアミド原料として慣用的に用いられるアミノ酸やジカルボン酸等の酸成分、あるいはポリアミドの末端停止剤として慣用的に用いられる酸成分が好ましく用いられる。
【００１６】
前記アミノ酸としては、例えば６−アミノカプロン酸、１１−アミノウンデカン酸、１２−アミノドデカン酸、パラアミノメチル安息香酸を具体的に挙げることができる。
前記ジカルボン酸としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸、ドデカン二酸、エイコジオン酸、テレフタル酸、イソフタル酸、ナフタレンジカルボン酸、２−クロロテレフタル酸、２−メチルテレフタル酸、５−メチルイソフタル酸、５−ナトリウムスルホイソフタル酸、ヘキサヒドロテレフタル酸、ヘキサヒドロテレフタル酸、ジグリコール酸などを具体的に挙げることができる。
末端封止剤として使用できるモノカルボン酸としては、例えば酢酸、プロピオン酸、酪酸、吉草酸、カプロン酸、カプリル酸、ラウリン酸、トリデシル酸、ミリスチル酸、パルミチン酸、ステアリン酸、ピバリン酸、イソブチル酸などの脂肪族モノカルボン酸、シクロヘキサンカルボン酸などの脂環式モノカルボン酸、安息香酸、トルイル酸、α−ナフタレンカルボン酸、β−ナフタレンカルボン酸、メチルナフタレンカルボン酸、フェニル酢酸などの芳香族モノカルボン酸などを挙げることができる。本発明では、これら酸成分は１種で用いても良いし、２種類以上組み合わせて用いても良い。
【００１７】
本発明の金属化合物水溶液中の酸成分の濃度は、金属化合物１００重量部に対して、酸成分は好ましくは１０〜１００００重量部、より好ましくは５０〜５０００重量部、最も好ましくは１００〜１０００重量部である。金属化合物１００重量部に対して、酸成分が１０重量部未満の場合には、ポリアミド原料あるいはポリアミド溶融物のいずれか一つに配合した場合、金属化合物が大きな粒子径で析出しやすい傾向にあるため注意を要する。また、１００００重量部を超えた場合には、ポリアミド重合速度の低下やポリアミド溶融物の分子量の低下が懸念される。
本発明においては、金属化合物水溶液をポリアミド原料あるいはポリアミド溶融物のいずれか一つに配合した場合、その際に析出する金属化合物の重量平均粒子径が好ましくは１０μｍ以下であり、より好ましくは８μｍ以下である。また、析出する金属化合物の最大粒子径は好ましくは１００μｍ以下、より好ましくは７５μｍ以下である。析出した金属化合物の重量平均分子量および最大粒子径は、純水あるいはアルコール中に分散させ、レーザ回折式粒度分布装置で測定することができる。金属化合物水溶液をポリアミド原料あるいはポリアミド溶融物のいずれか一つに配合した場合、析出した金属化合物の重量平均粒子径や最大粒子径を上記範囲にすることにより、本発明の目的である熱履歴による黄色度の増加や、靭性などがより高く達成できる傾向にある。
【００１８】
本発明においては、金属化合物水溶液を配合したポリアミド原料を重合する方法は、周知の方法を用いることができる。例えば、ε−カプロラクタムなどのラクタム類をポリアミド原料とする開環重縮合法、ヘキサメチレンアジパミドなどのジアミン・ジカルボン酸塩あるいはその混合物を原料とする熱溶融法などを用いることができる。また、ポリアミド原料の固体塩あるいはポリアミドの融点以下の温度で行う固相重合法、ジカルボン酸ハライド成分とジアミン成分を用いた溶液法なども用いることができる。これらの方法は必要に応じて組み合わせてもかまわない。中でも熱溶融法、熱溶融法と固相重合を組み合わせた方法が最も効率的である。
また、重合形態としては、バッチ式でも連続式でもかまわない。また、重合装置も特に制限されるものではなく、公知の装置、例えば、オートクレーブ型の反応器、タンブラー型反応器、ニーダーなどの押出機型反応器などを用いることができる。
【００１９】
これら重合方法、重合形態あるいは重合装置を用いて重合しているいずれかの工程のポリアミド溶融物に金属化合物水溶液を配合してもかまわない。
また、本発明においては、金属化合物水溶液を溶融混練法を用いて配合する場合は、溶融混練を行う装置は一般に実用されている混練機が適用できる。例えば一軸または多軸混練押出機、ロール、バンバリーミキサーなどを用いれば良い。中でも、減圧装置、およびサイドフィーダー設備を装備した２軸押出機が最も好ましい。溶融混練の方法は、全成分を同時に混練する方法、あらかじめ予備混練して金属化合物を配合した組成物を作成し更に他のポリアミドと混練する方法、更に押出機の途中から逐次、各成分をフィードし混練する方法などいずれを用いてもかまわない。
【００２０】
本発明のポリアミド樹脂組成物には、本発明の目的を損なわない程度で、ポリアミドに慣用的に用いられる添加剤例えば顔料および染料、難燃剤、潤滑剤、蛍光漂白剤、可塑化剤、有機酸化防止剤、熱安定剤、紫外線吸収剤、核剤、ゴム、並びに強化剤を含有することもできる。
本発明のポリアミド樹脂組成物は、高温での成形、繰り返しの溶融工程、長時間の熱滞留において、黄色度の増加の抑制、熱分解が抑制されかつ靭性などの機械物性に優れるため、周知の成形方法、例えばプレス成形、射出成形、ガスアシスト射出成形、溶着成形、押出成形、吹込成形、フィルム成形、中空成形、多層成形、溶融紡糸などを用いて各種成形品を得ることができる。また、得られた成形品は、多くの成形用途（自動車部品、工業用途部品、電子部品、ギアなど）や押出用途（チューブ、棒、フィラメント、フィルム、ブローなど）において有用である。
【実施例】
【００２１】
以下、本発明を実施例により更に詳細に説明するが、本発明はその要旨を越えない限り、以下の実施例に制限されるものではない。なお、以下の実施例、比較例において記載した物性評価は、以下のように行った。
１．ポリアミド樹脂の特性
（１）相対粘度
ＪＩＳ−Ｋ６８１０に準じて実施した。具体的には、９８％硫酸を用いて、１％の濃度の溶解液（（ポリアミド樹脂１ｇ）／（９８％硫酸１００ｍｌ）の割合）を作成し、２５℃の温度条件下で測定した。
（２）析出する金属化合物の重量平均粒子径、最大粒子径
ポリアミド原料水溶液に無攪拌の状態で金属化合物水溶液を一気に加える。得られた混合溶液を、レーザ回折式粒度分布測定装置、具体的には島津製作所（株）製ＳＡＬＤ−７０００を用いて、析出した金属化合物の重量平均粒子径、最大粒子径を測定した。
【００２２】
（３）黄色度
測色器として日本電色社製色差計ＮＤ−３００Ａを用い、反射測定でｂ値を測定し、黄色度を評価した。ｂ値が大きいほど黄色度が大きいことを示す。
（４）薄肉成形品での引張物性
射出成形機（日精樹脂（株）製ＰＳ−４０Ｅ）を用いて、シリンダー温度３２０℃、金型温度８０℃に設定し、射出８秒、冷却１３秒の射出成形条件で２ｍｍ厚みの評価用試験片を得たのち、ＡＳＴＭＤ６３８に準じて引張伸度の測定を行った。
【００２３】
〔実施例１〕
アルミン酸ナトリウム（Ｎａ1.42Ａｌ0.86Ｏ2 ）および酢酸がいずれも４重量％含有される金属化合物水溶液を作成した。ポリアミド原料はポリアミド６６原料（ヘキサメチレンジアミンとアジピン酸との等モル塩）を用いた。該原料を含有する５０重量％水溶液に金属化合物水溶液を一気に加えた。このとき金属化合物水溶液は、ポリアミド原料１００重量部に対して、アルミン酸ナトリウムが０．１重量部になるようにした。
〔実施例２〕
アルミン酸ナトリウム（Ｎａ1.16Ａｌ0.95Ｏ2 ）および酢酸がいずれも４重量％含有される金属化合物水溶液を作成した。ポリアミド原料はポリアミド６６原料（ヘキサメチレンジアミンとアジピン酸との等モル塩）を用いた。該原料を含有する５０重量％水溶液に金属化合物水溶液を一気に加えた。このとき金属化合物水溶液は、ポリアミド原料１００重量部に対して、アルミン酸ナトリウムが０．１重量部になるようにした。
【００２４】
〔実施例３〕
アルミン酸ナトリウム（Ｎａ1.42Ａｌ0.86Ｏ2 ）および酢酸がいずれも２重量％含有される金属化合物水溶液を作成した。以後の操作は実施例１と同様に実施した。
〔実施例４〕
アルミン酸ナトリウム（Ｎａ1.42Ａｌ0.86Ｏ2 ）および酢酸がいずれも１重量％含有される金属化合物水溶液を作成した。以後の操作は実施例１と同様に実施した。
〔実施例５〕
アルミン酸ナトリウム（Ｎａ1.42Ａｌ0.86Ｏ2 ）および酢酸がいずれも０．５重量％含有される金属化合物水溶液を作成した。以後の操作は実施例１と同様に実施した。
【００２５】
〔実施例６〕
アルミン酸ナトリウム（Ｎａ1.42Ａｌ0.86Ｏ2 ）０．５重量％および酢酸１．５重量％含有される金属化合物水溶液を作成した。以後の操作は実施例１と同様に実施した。
〔実施例７〕
アルミン酸ナトリウム（Ｎａ1.42Ａｌ0.86Ｏ2 ）０．５重量％および酢酸５重量％含有される金属化合物水溶液を作成した。以後の操作は実施例１と同様に実施した。
〔実施例８〕
アルミン酸ナトリウム（Ｎａ1.42Ａｌ0.86Ｏ2 ）０．５重量％および酢酸２．５重量％含有される金属化合物水溶液を作成した。ポリアミド原料はポリアミド６６原料（ヘキサメチレンジアミンとアジピン酸との等モル塩）を用いた。該原料を含有する５０重量％水溶液に金属化合物水溶液を一気に加えた。このとき金属化合物水溶液は、ポリアミド原料１００重量部に対して、アルミン酸ナトリウムが５重量部になるようにした。
【００２６】
〔実施例９〕
アルミン酸ナトリウム（Ｎａ1.42Ａｌ0.86Ｏ2 ）０．５重量％および酢酸２．５重量％含有される金属化合物水溶液を作成した。ポリアミド原料はポリアミド６６原料（ヘキサメチレンジアミンとアジピン酸との等モル塩）を用いた。該原料を含有する５０重量％水溶液に金属化合物水溶液を一気に加えた。このとき金属化合物水溶液は、ポリアミド原料１００重量部に対して、アルミン酸ナトリウムが１０重量部になるようにした。
以上の実施例１〜９で得られた混合水溶液について、析出する金属化合物の重量平均粒子径、最大粒子径を測定した。その結果を表１に示す。
〔比較例１〕
アルミン酸ナトリウム（Ｎａ1.42Ａｌ0.86Ｏ2 ）３８重量％が含有される金属化合物水溶液を作成した。ポリアミド原料はポリアミド６６原料（ヘキサメチレンジアミンとアジピン酸との等モル塩）を用いた。該原料を含有する５０重量％水溶液に金属化合物水溶液を一気に加えた。このとき金属化合物水溶液は、ポリアミド原料１００重量部に対して、アルミン酸ナトリウムが０．１重量部になるようにした。
【００２７】
〔比較例２〕
アルミン酸ナトリウム（Ｎａ1.42Ａｌ0.86Ｏ2 ）１０重量％および酢酸０．１重量％含有される金属化合物水溶液を作成した。以後の操作は実施例１と同様に実施した。
〔比較例３〕
アルミン酸ナトリウム（Ｎａ1.42Ａｌ0.86Ｏ2 ）および酢酸がいずれも２０重量％含有される金属化合物溶液を作成した。以後の操作は実施例１と同様に実施した。
以上の比較例１〜３で得られた混合水溶液について、析出する金属化合物の重量平均粒子径、最大粒子径を測定した。その結果を表２に示す。
【００２８】
〔実施例１０〕
ポリアミド原料はポリアミド６６原料（ヘキサメチレンジアミンとアジピン酸との等モル塩）１６００Ｋｇを用いた。該原料を含有する５０重量％水溶液とした。金属化合物水溶液は実施例６に準じて作成した。すなわちアルミン酸ナトリウム（Ｎａ1.42Ａｌ0.86Ｏ2 ）０．５重量％および酢酸１．５重量％を含有する金属化合物水溶液２７．６Ｋｇ、次亜リン酸ナトリウム・一水和物（ＮａＨ２ＰＯ２）の１０重量％水溶液６９０ｇ、シリコーン系消泡剤５５ｇを配合し濃縮槽に仕込み、約５０℃の温度条件で混合し窒素で置換した。尚、この際に析出するアルミン酸ナトリウムの重量平均粒子径、最大粒子径は、各々２．２μｍ、１８μｍであった。
【００２９】
次に温度を約５０から約１５０℃まで昇温した。この際濃縮槽内の圧力をゲージ圧にして約０．０５〜０．１５ＭＰａに保つため水を系外に除去しながら加熱を続け約８０％まで濃縮した。該濃縮溶液をオートクレーブに移送し温度を１５０℃から約２２０℃まで昇温して圧力をゲージ圧にして約１．７７ＭＰａまで上昇させた。その後、温度を約２２０℃から約２６０℃まで昇温するが、圧力は約１．７７ＭＰａで保つように水を系外に除去しながら加熱を行った。最後に温度を約２８０℃まで昇温しながら圧力を大気圧までゆっくり降圧した。窒素で加圧し下部ノズルからストランド状にし、水冷、カッティングを行いペレット状で排出した。得られたペレットを窒素気流中１５０℃の条件下で６０分間乾燥しポリアミド樹脂組成物を得た。該ポリアミド樹脂組成物の相対粘度は２．８０であった。また、そのカールフィッシャー法で測定した水分率は０．１０重量％であり、含有するアルミン酸ナトリウムの重量平均粒子径、最大粒子径は各々２．０μｍ、１２μｍであり、その黄色度は−３．５、引張伸度は２５０％であった。
【００３０】
〔比較例４〕
ポリアミド原料はポリアミド６６原料（ヘキサメチレンジアミンとアジピン酸との等モル塩）１６００Ｋｇを用いた。該原料を含有する５０重量％水溶液とした。金属化合物水溶液は比較例１に準じて作成した。すなわちアルミン酸ナトリウム（Ｎａ1.42Ａｌ0.86Ｏ2 ）３８重量％を含有する金属化合物水溶液３６３ｇ、次亜リン酸ナトリウム・一水和物（ＮａＨ２ＰＯ２）の１０重量％水溶液６９０ｇ、シリコーン系消泡剤５５ｇを配合し濃縮槽に仕込み、約５０℃の温度条件で混合し窒素で置換した。  尚、この際に析出するアルミン酸ナトリウムの重量平均粒子径、最大粒子径は、各々１３μｍ、１５０μｍであった。
以後の操作は実施例８と同様にして実施した。得られたポリアミド樹脂組成物の相対粘度は２．８０であった。また、そのカールフィッシャー法で測定した水分率は０．１０重量％であり、含有するアルミン酸ナトリウムの重量平均粒子径、最大粒子径は各々１２μｍ、１２５μｍであり、その黄色度は−２．５、引張伸度は１７０％であった。
【００３１】
【表１】
2006225593.tif 000002
【００３２】
【表２】
2006225593.tif 000003
【産業上の利用可能性】
【００３３】
長時間あるいは繰り返しの熱履歴を経過しても、黄色度の増加が抑制され、かつ靭性などの機械物性が優れたポリアミド樹脂組成物およびその製造方法を提供するものであり、多くの成形用途（自動車部品、工業用途部品、電気電子部品、ギアなど）や押出用途（チューブ、棒、フィラメント、フィルム、ブローなど）において好適に利用される。